СПОСОБ ДЛЯ ПРОИЗВОДСТВА ИСКУССТВЕННОГО ГРАФИТОВОГО ЭЛЕКТРОДА

3
3
1. Способ получения искусственного графитового электрода путем мешения связующей смолы с игольчатым коксом, а затем выполнения процесса экструзионного формования и затем процессов спекания и графитизации, в котором игольчатый кокс имеет реальную плотность 2,00 г/см или выше и объем порового пространства 0,10-0,30 см/г для диаметра пор 0,01-120 мкм, причем процесс мешения связующей смолы с игольчатым коксом включает в себя по меньшей мере две отдельные стадии мешения, и количество добавляемой связующей смолы и время мешения на этих стадиях мешения удовлетворяют условию нахождения индекса мешения, представленного нижеприведенной формулой (1), внутри диапазона 0,1-0,7:
Индекс мешения=(a1/A) × (t1/T) (1),
где A означает общее количество связующей смолы, используемой в процессе мешения, a1 означает количество связующей смолы, используемой на первой стадии мешения, T означает общее время мешения в процессе мешения, и t1 означает время мешения на первой стадии мешения.
2. Способ получения искусственного графитового электрода по п. 1, в котором связующая смола имеет точку размягчения 70-150°C и содержание β-смолы 15-30 мас.%.
3. Способ получения искусственного графитового электрода по п. 1 или 2, в котором индекс мешения находится внутри диапазона 0,15-0,70.